(57)【要約】      （修正有）【課題】全光線透過率が高くて透過光の散乱性が良好で、紫外線透過率の低く、植物の栽培、育成に有効な農業用光散乱性複合フイルムを提供する。【解決手段】透明な基材フイルム１と透明な樹脂層２から成る農業用光散乱性複合フイルムにおいて、前記基材フイルム１又は樹脂層２の少なくとも何れかに紫外線吸収剤が含有されていて、波長３８０ｎｍ紫外線透過率が６０％以下であり、かつ、前記樹脂層２の表面には全光線透過率が８５％以上、拡散透過率が６％以上とする無数の凹凸が設けられている農業用光散乱性複合フイルム。【選択図】図３
2006115838.tif 000002
【特許請求の範囲】
【請求項１】
透明な基材フイルムＡと透明な樹脂層Ｂから成る農業用光散乱性複合フイルムにおいて、前記基材フイルムＡ又は樹脂層Ｂの少なくとも何れかに紫外線吸収剤が含有されていて、波長３８０ｎｍ紫外線透過率が６０％以下であり、かつ、前記樹脂層Ｂの表面には全光線透過率が８５％以上、拡散透過率が６％以上とする無数の凹凸が設けられていることを特徴とする農業用光散乱性複合フイルム。
【請求項２】
ヘーズ値が５０％以下である請求項１記載の農業用光散乱性複合フイルム。
【請求項３】
前記無数の凹凸が、任意の垂直断面でランダムな変則サインカーブになっていることを特徴とする請求項１記載の農業用光散乱性複合フイルム。
【請求項４】
前記基材フイルムＡが、ポリ塩化ビニル、塩化ポリビニリデン、ポリエチレン、ポリプロピレン、エチレン−酢酸ビニル樹脂、エチレン−ビニルアルコール樹脂、ポリエステル、ポリアミド、ポリフッ化ビニル、ポリビニルアルコール、ポリ乳酸等の生分解性樹脂等からなるフイルム、又はこれらの複合ラミネートフイルム、又はこれらのフイルムの少なくとも片面をコロナ放電処理、プラズマ放電処理、紫外線処理、オゾン処理、酸化チタン系光触媒や燐酸チタニウム無光触媒等の処理により親水性化することを特徴とする請求項１記載の農業用光散乱性複合フイルム。
【請求項５】
前記樹脂層Ｂが、アクリル酸エステル系重合体、スチレン系重合体、スチレン−アクリル酸エステル系重合体、酢酸ビニル重合体、酢酸ビニル及び下記化１により表されるモノマーから成る共重合体、エチレン−酢酸ビニル共重合体、エチレン−酢酸ビニル−塩化ビニル共重合体、塩化ビニル系重合体、塩化ビニデン重合体、アクリル−シリコン共重合体、シリカ含有アクリル樹脂、ウレタン樹脂、ウレタン変性アクリル樹脂、ポリエステル樹脂、ポリブタジエン、ポリエチレン、エチレン−メタクリル酸共重合体、エポキシ樹脂、シリコン樹脂、フッソ樹脂、ポリ乳酸系等の生分解性樹脂、スチレン−ブタジエン共重合体ゴム、アクリルニトリル−ブタジエン共重合体ゴム、メチルメタアクリレート−ブタジエン共重合体ゴム等の少なくとも一種類の樹脂から成る層であることを特徴とする請求項１記載の農業用光散乱性複合フイルム。
【化１】
2006115838.tif 000010
但し、Ｒ１〜Ｒ３はアルキルグループである。
【請求項６】
前記樹脂層Ｂが、紫外線吸収剤を含有する水溶性又は水分散性樹脂塗料を塗工し、乾燥して成る樹脂層であることを特徴とする請求項１、３又は５記載の農業用光散乱性複合フイルム。
【請求項７】
前記基材フイルムＡが、ポリオレフイン系樹脂、ポリエステル樹脂、フッソ系樹脂等の難接着性フイルムである場合、基材フイルムＡの樹脂層Ｂ側の面に、接着性改善樹脂から成るプライマー層Ｃを設けることを特徴とする請求項１、又は４記載の農業用光散乱性複合フイルム。
【発明の詳細な説明】
【技術分野】
【０００１】  本発明は、農作物の栽培に有効な農業用光散乱性複合フイルムに関するもので、詳しくは、透明な基材フイルムに、表面に無数の凹凸を設けた透明な樹脂層を複合させて、透過光の散乱性が良好で、紫外線透過率が低く、断熱性に優れ、植物の栽培、育成に格別有効な農業用光散乱性複合フイルムに関するものである。
【背景技術】
【０００２】  従来より、農業用のトンネル及びパイプハウスの被覆材として、ポリエチレンフイルム、ポリ塩化ビニルフイルム、ポリエステルフイルム等が使用されている。また、これらのフイルムに紫外線吸収剤を練り込んだ紫外線カットフイルムや、保温性を強化したフイルムも市販されている。近年、これらのフイルムとして光散乱性のフイルムを用いると、植物全体に満遍なく散乱光が到達して光合成率が向上するので、植物の栽培に有効であることが知られている。【０００３】  特公平７−１０２０４６号公報には、少なくとも片面に凹凸条が平行に多数配列されており、かつ隣りあう条間には微細な平面が存在しているフイルムにおいて、凹凸条全表面積の３０％〜８０％がフイルム面に対して５°〜４０°の傾斜角を有する斜面であり、かつ７０％〜２０％がフイルム面に対して０°〜５°の傾きを有するいわゆる水平面である異方性光散乱農業用ポリ塩化ビニルフイルムが開示されている。しかしながら、このフイルムは、凹凸条に規則性が有り、凹凸条の幅方向のみしか光は散乱しないので、光が当たらない陰葉部が多く残る欠点がある。また、基材フイルム自体に凹凸条が加工されているので基材フイルムの強度が低下する欠点もある。【０００４】  また特開２００２−１３９６０７号公報には農業用フイルムでは無いが、発泡性樹脂を塗布して光散乱機能膜を得る方法が提案されている。しかしながら、この発泡した気泡を均一に分散制御することが難しく、また樹脂層が薄いと破裂消滅してしまう欠点がる。【０００５】  更に、特開平１１−３３７７１１号公報には、粒子径１〜２０μｍの球形状または真球形状の粒子からなる光拡散剤を所定の重量比だけ加え、揮発性溶剤によって所定の粘度に調整した高光拡散塗料を塗布乾燥させて得る高光散乱性フイルムが提案されている。しかしながら、粒子径１〜２０μｍの球形状または真球形状の粒子を含有した塗料は、粒子を均一に分布させながら塗布することが難しく、また入射光が乱反射し、全光線透過率が低下するので好ましくない。そのうえ、現状では光拡散剤は高価である。
【特許文献１】特公平７−１０２０４６号公報
【特許文献２】特開２００２−１３９６０７号公報
【特許文献３】特開平１１−３３７７１１号公報
【発明の開示】
【発明が解決しようとする課題】
【０００６】  本発明の課題は、上記問題点を解決することにあり、透明な基材フイルムと、透明な樹脂層とを有する農業用光散乱性複合フイルムにおいて、全光線透過率が高くて透過光の散乱性が良好で、紫外線透過率が低く、植物の栽培、育成のコントロールに有効な農業用光散乱性複合フイルムを提供することにある。
【課題を解決するための手段】
【０００７】  本発明者等は、上記課題を解決するために鋭意検討した結果本発明に到達したものである。即ち本発明は、透明な基材フイルムＡと透明な樹脂層Ｂから成る農業用光散乱性複合フイルムにおいて、前記基材フイルムＡ又は樹脂層Ｂの少なくとも何れかに紫外線吸収剤が含有されていて、波長３８０ｎｍ紫外線透過率が６０％以下であり、かつ、前記樹脂層Ｂの表面には全光線透過率が８５％以上、拡散透過率が６％以上とする無数の凹凸が設けられていることを特徴とする農業用光散乱性複合フイルムである。【０００８】  本発明の農業用光散乱性複合フイルムにおいて、ヘーズ値［＝（拡散透過率÷全光線透過率）×１００％］が５０％以下であることが好ましい。【０００９】  また、前記無数の凹凸が、任意の垂直断面でランダムな変則サインカーブになっていることが好ましくい。【００１０】  また、本発明の農業用光散乱性複合フイルムにおいて、前記基材フイルムＡが、ポリ塩化ビニル、塩化ポリビニリデン、ポリエチレン、ポリプロピレン、エチレン−酢酸ビニル樹脂、エチレン−ビニルアルコール樹脂、ポリエステル、ポリアミド、ポリフッ化ビニル、ポリビニルアルコール、ポリ乳酸等の生分解性樹脂等からなるフイルム、又はこれらの複合ラミネートフイルム、又はこれらのフイルムの少なくとも片面をコロナ放電処理、プラズマ放電処理、紫外線処理、オゾン処理、酸化チタン系光触媒や燐酸チタニウム無光触媒等の処理により親水性化したフイルムが好ましい。【００１１】  また、本発明の農業用光散乱性複合フイルムにおいて、前記樹脂層Ｂが、アクリル酸エステル系重合体、スチレン系重合体、スチレン−アクリル酸エステル系重合体、酢酸ビニル重合体、酢酸ビニル及び下記化１により表されるモノマーから成る共重合体（化１で表わされるモノマーは、例えばベオパ９、１０等があり、ベオパ９はＲ１＋Ｒ２＋Ｒ３＝Ｃ７Ｈ１５、ベオパ１０はＲ１＋Ｒ２＋Ｒ３＝Ｃ８Ｈ１７である）、エチレン−酢酸ビニル共重合体、エチレン−酢酸ビニル−塩化ビニル共重合体、塩化ビニル系重合体、塩化ビニデン重合体、アクリル−シリコン共重合体、シリカ含有アクリル樹脂、ウレタン樹脂、ウレタン変性アクリル樹脂、ポリエステル樹脂、ポリブタジエン、ポリエチレン、エチレン−メタクリル酸共重合体、エポキシ樹脂、シリコン樹脂、フッソ樹脂、ポリ乳酸系等の生分解性樹脂、スチレン−ブタジエン共重合体ゴム、アクリルニトリル−ブタジエン共重合体ゴム、メチルメタアクリレート−ブタジエン共重合体ゴム等の少なくとも一種類から成る樹脂層であることが好ましい。
【化１】
2006115838.tif 000003
但し、Ｒ１〜Ｒ３はアルキルグループである。【００１２】  また、本発明の農業用光散乱性複合フイルムにおいて、前記樹脂層Ｂが、紫外線吸収剤を含有する水溶性又は水分散性（＝エマルジョン）樹脂塗料を塗工し、乾燥して成る樹脂コート層であることが好ましい。【００１３】  また、本発明の農業用光散乱性複合フイルムにおいて、前記基材フイルムＡが、ポリオレフイン系樹脂、ポリエステル樹脂、フッソ系樹脂等の難接着性のフイルムである場合、前記基材フイルムＡの樹脂層Ｂ側の面に、接着性改善樹脂、就中粘着性の樹脂から成るプライマー層Ｃを設けることが好ましい。
【発明の効果】
【００１４】  本発明は、特許請求の範囲に記載された通りの発明であるので、下記のような効果がある。【００１５】  本発明の農業用光散乱性複合フイルムには紫外線吸収剤が含有されており、波長３８０ｎｍ紫外線透過率が６０％以下なので、有害な紫外線の大部分がカットされて、農業ハウス内の農作物の育成が促進され、各種害虫の侵入を抑制する。【００１６】  また、本発明の農業用光散乱性複合フイルムの透明な樹脂層Ｂの表面には、全光線透過率が８５％以上、拡散透過率が６％以上とする無数の凹凸が設けられており、農業用ハウス内の光線量がハウス外と比較し遜色なく植物の光合成が活発におこなわれ、また、直進光が直接当たらない陰葉部にも散乱光が到達し、植物全体が平均して光合成効率が向上し、果物や実物野菜の色むらが抑制され商品価値が向上する効果がある。【００１７】  また、本発明の農業用光散乱性複合フイルムは、ヘーズ値が５０％以下であることが好ましく、農業用ハウス外からハウス内が見えて、農作業性が向上する。【００１８】  また、前記無数の凹凸が、任意の垂直断面でランダムな変則サインカーブになっていることが好ましく、この凹凸によって生じる散乱光は不規則となり、全ての透過光は次々と交差を繰返し、光線の強さがマクロ的に平均化される。即ち光の湯揉み効果が出て、柔らかいソフトな光線となってハウス内に満遍に散乱して、植物の葉に当るので、直進光のみの場合のような葉の陽焼けを抑制し、直進光が直接当たらない陰葉部にも満遍に到達し、植物全体が平均して光合成し植物の育成に好影響を与える。【００１９】  更に、全光線透過率が８５％以上、ヘーズが５０％以下、前記無数の凹凸による不規則な散乱による拡散透過率が１０％以上となると、ハウス内から見た太陽は、不規則にキラキラと輝き、フイルムの振動や人の目の僅かな動きによりチラチラしてくる（以下、キラキラチラチラ現象という）。このキラキラチラチラ現象は各種害虫のハウス内への侵入や増殖を抑制する。【００２０】  本発明で用いる基材フイルムＡが、ポリ塩化ビニル、塩化ポリビニリデン、ポリエチレン、ポリプロピレン、エチレン−酢酸ビニル樹脂、エチレン−ビニルアルコール樹脂、ポリエステル、ポリアミド、ポリフッ化ビニル、ポリビニルアルコール、ポリ乳酸等の生分解性樹脂等からなるフイルム、又はこれらの複合ラミネートフイルム、又はこれらのフイルムの少なくとも片面をコロナ放電処理、プラズマ放電処理、紫外線処理、オゾン処理、酸化チタン系光触媒や燐酸チタニウム無光触媒等の処理により親水性化しているのが好ましく、透明性、強度、耐候性、樹脂層Ｂとの接着性に優れており、フイルム表面の汚染防止効果もある。【００２１】  また、前記樹脂層Ｂが、アクリル酸エステル系重合体、スチレン系重合体、スチレン−アクリル酸エステル系重合体、酢酸ビニル重合体、酢酸ビニル及び下記化１により表されるモノマーから成る共重合体（化１で表わされるモノマーは、例えばベオパ９、１０等があり、ベオパ９はＲ１＋Ｒ２＋Ｒ３＝Ｃ７Ｈ１５、ベオパ１０はＲ１＋Ｒ２＋Ｒ３＝Ｃ８Ｈ１７である）、エチレン−酢酸ビニル共重合体、エチレン−酢酸ビニル−塩化ビニル共重合体、塩化ビニル系重合体、塩化ビニデン重合体��アクリル−シリコン共重合体、シリカ含有アクリル樹脂、ウレタン樹脂、ウレタン変性アクリル樹脂、ポリエステル樹脂、ポリブタジエン、ポリエチレン、エチレン−メタクリル酸共重合体、エポキシ樹脂、シリコン樹脂、フッソ樹脂、ポリ乳酸系等の生分解性樹脂、スチレン−ブタジエン共重合体ゴム、アクリルニトリル−ブタジエン共重合体ゴム、メチルメタアクリレート−ブタジエン共重合体ゴム等の少なくとも一種類から成る樹脂層とするのが好ましく、透明性、耐候性、耐水性、被着体（基材フイルムＡ）との接着性、防曇性等、目的性能に応じて適切な対応が可能である。
【化１】
2006115838.tif 000004
但し、Ｒ１〜Ｒ３はアルキルグループである。【００２２】  更に、前記樹脂層Ｂは、紫外線吸収剤を含有する水溶性又は水分散性塗料（以下、水性塗料と称す）を無数の凹凸が発生するように塗工し、乾燥して成る樹脂コート層にするのが好ましい。製膜工程で基材フイルムと紫外線吸収剤を含有する樹脂層とを貼り合せて、前記樹脂層に凹凸加工し農業用光散乱性複合フイルムを作成する場合と比較すると、２枚のフイルムを貼り合わせる際に発生する気泡や皺が発生することがないし、コストも安い利点がある。また、溶剤系塗料を塗工乾燥して成る樹脂コート層と比較すると、環境汚染、ＶＯＣ規制、危険物の観点や塗工機器装置の水による洗浄困難性等の溶剤系塗料特有の問題点がないので、水性塗料が最も優れていると言える。【００２３】  また、本発明で用いる基材フイルムＡが、ポリオレフイン系樹脂、ポリエステル樹脂、フッソ系樹脂等の難接着性のフイルムである場合、前記基材フイルムＡの樹脂層Ｂ側の面を、接着性改善樹脂から成るプライマー層Ｃを設けるのが好ましく、基材フイルムＡと樹脂層Ｂの接着性が向上する効果がある。
【発明を実施するための最良の形態】
【００２４】  以下、本発明を実施するための最良の形態について説明する。【００２５】  本発明は、上記のように、透明な基材フイルムＡと透明な樹脂層Ｂから成る農業用光散乱性複合フイルムにおいて、前記基材フイルムＡ又は樹脂層Ｂの少なくとも何れかに紫外線吸収剤が含有されていて、波長３８０ｎｍ紫外線透過率が６０％以下であり、かつ、前記樹脂層Ｂの表面には全光線透過率が８５％以上、拡散透過率が６％以上とする無数の凹凸が設けられていることを特徴とする農業用光散乱性複合フイルムである。【００２６】  前記基材フイルムＡとして、ポリ塩化ビニル、塩化ポリビニリデン、ポリエチレン、ポリプロピレン、エチレン−酢酸ビニル樹脂、エチレン−ビニルアルコール樹脂、ポリエステル、ポリアミド、ポリフッ化ビニル、ポリビニルアルコール、ポリ乳酸等の生分解性樹脂等からなるフイルム、又はこれらの複合ラミネートフイルムが用いられる。これらのフイルムは透明性、強度、耐候性、コスト面等用途に応じて選択可能であるが、通常、ポリ塩化ビニルフイルム、又はポリエチレンフイルムが多用される。【００２７】  前記基材フイルムＡの片面若しくは両面を、コロナ放電処理、プラズマ放電処理、紫外線処理、オゾン処理、酸化チタン系光触媒や燐酸チタニウム無光触媒等の処理により親水性化するのが好ましく、前記樹脂層Ｂとの接着性が向上する。この場合は概してプライマー層は不要である。【００２８】  前記親水性化処理は工場ラインで処理するのは容易であるが、既設の農業用ハウスに既に張られた基材フイルムＡに前記親水化処理するのは困難なので、親水化処理の代りに基材フイルムＡと樹脂層Ｂの中間に接着性改善するプライマー層Ｃを塗工し乾燥して設けるのが好ましく、前記基材フイルムＡと樹脂層Ｂとの接着性が向上する。具体的には、アクリル共重合樹脂エマルジョン、天然ゴム、アクリルニトリル−ブタジエン共重合体ゴム、スチレン−ブタジエン共重合体ゴム等のゴムラッテクス、スチレン−イソプレン−スチレンブロック共重合体、スチレン−ブタジエン−スチレンブロック共重合体、スチレン−エチレン−ブチレン−スチレンブロック共重合体等のスチレン系ブロック共重合体の乳化物、塩素化ポリプロピレンの乳化物、ウレタン樹脂エマルジョン、エチレン−酢酸ビニル共重合体エマルジョン、エチレン−酢酸ビニル−塩ビ共重合体エマルジョン、エチレン−メタクリル酸共重合体エマルジョン、及びこれらエマルジョンにロジンエステル系樹脂やテンペル系樹脂乳化物等のタッキファイヤー、やオイル、ポリブテン等の軟化剤、及びアルコール、乳化剤等の濡れ性向上剤等を配合したものが挙げられるが、通常、既設の農業用ハウスのフイルムに常温で塗工し、乾燥する場合には、ガラス転移点が−１０℃以下の粘着性アクリル樹脂等の水性エマルジョンが好適である。これらの物質は言うまでもなく、工場のラインで塗工することも容易である。【００２９】  上記樹脂層Ｂとして、アクリル酸エステル系重合体、スチレン系重合体、スチレン−アクリル酸エステル系重合体、酢酸ビニル重合体、酢酸ビニル及び下記化１により表されるモノマーから成る共重合体（化１で表わされるモノマーは、例えばベオパ９、１０等があり、ベオパ９はＲ１＋Ｒ２＋Ｒ３＝Ｃ７Ｈ１５、ベオパ１０はＲ１＋Ｒ２＋Ｒ３＝Ｃ８Ｈ１７である）、エチレン−酢酸ビニル共重合体、エチレン−酢酸ビニル−塩化ビニル共重合体、塩化ビニル系重合体、塩化ビニデン重合体、アクリル−シリコン共重合体、シリカ含有アクリル樹脂、ウレタン樹脂、ウレタン変性アクリル樹脂、ポリエステル樹脂、ポリブタジエン、ポリエチレン、エチレン−メタクリル酸共重合体、エポキシ樹脂、シリコン樹脂、フッソ樹脂、ポリ乳酸系等の生分解性樹脂、スチレン−ブタジエン共重合体ゴム、アクリルニトリル−ブタジエン共重合体ゴム、メチルメタアクリレート−ブタジエン共重合体ゴム等の少なくとも一種類の樹脂を用いるのが良く、透明性、耐候性、耐水性、基材フイルムＡとの接着性、防曇性、コスト等目的性能に応じて適する樹脂の選択が可能であるが、通常アクリル酸エステル等重合体のエマルジョンをベースにした塗料をコートし乾燥してなる樹脂層が好適である。
【化１】
2006115838.tif 000005
但し、Ｒ１〜Ｒ３はアルキルグループである。【００３０】  また、前記基材フイルムＡとして、ポリ塩化ビニルは安価で丈夫で取扱い性が良いので、従来から農業用フイルムとして最も多く使われているが、ポリ塩化ビニルに含有される可塑剤が樹脂層Ｂに移行して、樹脂層Ｂの表面がべたつきを生じ、汚染したり、ハウスフイルムを巻き上げる際にブロッキングを起こすことがある。これを防止するために、アクリロニトリルモノマーを共重合した樹脂、例えばスチレン−アクリロニトリル−アクリル酸エステル共重合樹脂でＴｇ又はＭＦＴが２０〜６０℃程度の水性エマルジョンを主成分とした透明な樹脂をコートし、乾燥して樹脂層Ｂとするのが好ましい。【００３１】  本発明の農業用光散乱性複合フイルムには紫外線吸収剤が含有されていて、波長３８０ｎｍ紫外線透過率が６０％以下である。紫外線吸収剤としては、ベンゾフェノン系、ベンゾトリアゾール系、ベンゾエート系、シアノアクリレート系、微粒子酸化亜鉛、微粒子酸化チタン、微粒子酸化セリウム、微粒子酸化ジルコニウム、微粒子酸化鉄などがあげられる。【００３２】  紫外線には、ＵＶ−Ａ（３２０〜４００ｎｍ）、ＵＶ−Ｂ（２８０〜３２０ｎｍ）、ＵＶ−Ｃ（１９０〜２８０ｎｍ）の３種類があり、最も有害なＵＶ−Ｃは大気中のオゾン層で吸収されて地球上に到達しないので、問題となるのは、ＵＶ−ＡとＵＶ−Ｂである。紫外線の農作物への悪影響はよく知られており、ＵＶ−ＡとＵＶ−Ｂの紫外線、特に波長３５０〜３８０ｎｍの紫外線は、植物の生育に対し概して抑制的である。一般的に言えば、波長が短い紫外線程透過率が急激に減少する傾向にあるので、波長３８０ｎｍ紫外線透過率が６０％以下であれば、波長３５０〜３８０ｎｍ間の紫外線も大部分がカットされる。本発明の農業用光散乱性複合フイルムは、上記のように波長３８０ｎｍ紫外線透過率が６０％以下なので、多くの野菜の育成が促進される。また、ハウス内部での害虫の発生、侵入を防ぐ効果もある。【００３３】  本発明の農業用光散乱性複合フイルムには、紫外線吸収剤の他に赤外線吸収剤若しくは遮蔽剤も含有させるのが好ましい。具体的な赤外線吸収剤としては、ＮＩＲ−ＡＭ１〜４（長瀬ケミテックス（株）製アルミニウム塩）、ＮＩＲ−ＩＭ１〜４（長瀬ケミテックス（株）製イモニウム塩）、ＳＤＡ−８４７０（トスコ（株）ニッケル錯体）、ＳＤＡ−８６６２、−１０３７、−８０５１、−４９７２、−８７００、−６１２２、−８０８０（トスコ（株）製）、ＳＩＲ１２８、−１３０、−１５９（三井化学（株）製金属錯体）、ＰＡ−１００１、−１００５（三井化学（株）製金属錯体）、エポライト１１２５、１１７８、２０５７、４１２９、１１１７、２０６３、３０６３（エポリン社製）、ＡＴＯ（住友大阪セメント（株）製アンチモンドープ酸化スズ）、ＩＴＯ（住友大阪セメント（株）製スズドープ酸化インジウム）、スノーテックスＣ（日産化学（株）製コロイダルシリカ）などがあげられる。【００３４】  赤外線は近赤外線（波長０．７５〜２０μｍ）と遠赤外線（波長２０〜１０００μｍ）があり、赤外線の農作物への直接の影響は定かでないが、農業用フイルムで赤外線をカットすると、夏場や昼間の農業用ハウス内の温度���昇を抑制し、夜間の温度低下を抑制するので、昼間と夜間の温度差が小さくなり、農業用ハウス内の植物の育成に好影響を与える。【００３５】  前記の紫外線吸収剤や赤外線吸収剤若しくは遮蔽剤は、前記基材フイルムＡ及び樹脂層Ｂの両層に含有させてもよいが、コストアップになるので好ましくない。また、前記基材フイルムＡのみに含有させた場合、樹脂層Ｂを農業用ハウスの外側にすると、樹脂層Ｂが紫外線劣化する傾向にあるので好ましくないし、逆に樹脂層Ｂを農業用ハウスの内側にすると、基材フイルムＡがポリ塩化ビニルの場合、可塑剤が外側にブリードアウトしてべたつき汚染の原因になって好ましくない。従って、紫外線吸収剤や赤外線吸収剤若しくは遮蔽剤は、樹脂層Ｂに含有させて、樹脂層Ｂを外側にして農業ハウスに張るのが最も良いと言える。このようにすることにより、基材フイルムを紫外線や汚染から保護し、樹脂層Ｂは紫外線吸収剤を含有しているので、紫外線による劣化も抑制される。【００３６】  上記樹脂層Ｂの表面には、前記農業用光散乱性複合フイルムの全光線透過率が８５％以上、好ましくは８８％以上、更に好ましくは９０％以上であり、拡散透過率が６％以上、好ましくは１０％以上、更に好ましくは２０％以上とする無数の凹凸が設けられている。全光線透過率が上記下限未満になると、農業用ハウス内の全光線量が減少し、それに伴って野菜類の光合成も低下する。更に、冬期農業ハウス内の保温性が不足するので良くない。また、拡散透過率が上記下限未満になると、農業用ハウス内の作物に光が直接当らない部分が増えて、光合成むらが生じたり、果物や野菜に色むらが生じて商品価値が低下して良くない。しかしながら、前記拡散透過率が高すぎると、即ち、ヘーズ値も高くなり、ヘーズが５０％を越えると、不透明感が増して農業用ハウス外からハウス内の人や植物が見え難くなって、農作業性上好ましくないし、光のキラキラチラチラ現象も発生しなくなる。尚、本発明でいう透明な樹脂層Ｂとは、樹脂層Ｂとして用いる樹脂が透明であるということであって、表面の無数の凹凸によって透明性が低下しても、全光線透過率が上記の値以上であれば植物の栽培、育成上問題ない。【００３７】  本発明において、全光線透過率と拡散透過率は、ＪＩＳ  Ｋ−７１０５により、スガ試験機（株）製のダブルビーム式ヘーズコンピューターＨＧＭ−２Ｂ型を使用して測定したものである。【００３８】  前記無数の凹凸が、任意の垂直断面でランダムな変則サインカーブになっていることが好ましい。この無数の凹凸に規則性があると、無数の凹凸によって生じる散乱光が単調となり、ムラを生じ、満遍に散乱しなくなり、植物の栽培、育成上、及び害虫の防除の面からも好ましくない。【００３９】  前記の不規則な無数の凹凸があって、全光線透過率が８５％以上、拡散透過率が１０％以上、ヘーズが５０％以下となると、光のキラキラチラチラ現象が発生してくる。この拡散透過率と光のキラキラチラチラ現象は、紫外線カット率が同等の紫外線除去フイルムと比較してシルバーリーフコナジラミ等の害虫のハウス内への侵入や増殖を抑制する大きな要因となる。【００４０】  農業用フイルム、特にポリ塩化ビニルは汚れやすいので、本発明の農業用光散乱性��合フイルムの少なくとも外側面に、酸化チタン系光触媒、燐酸チタニア系触媒、四塩化チタン、燐酸又はその誘導体、珪酸塩の群からなる無機物質のうち少なくとも一種類を水、又は炭素数１〜３のアルコール分散液を吹き付けて乾燥した防汚層を設けるのが好ましい。ここで、複合フイルムへの付着性を向上させるために、上記分散液にアクリルエマルジョン、シリコン樹脂エマルジョン、アクリル−シリコン共重合エマルジョン、フッソ樹脂エマルジョン、シリカ含有アクリルエマルジョンをバインダー用樹脂として適量混合するのが良い。このように防汚層を設けることにより、前記複合フイルム表面の汚れを未然に防止し、可視光線のハウス内への高い透過量を長期間維持する効果が付与される。【００４１】  上記農業用光散乱性複合フイルム表面の無数の凹凸を有する透明な樹脂層Ｂは、製膜工程で基材フイルムと紫外線吸収剤を含有する樹脂層とを貼り合せて、前記樹脂層に凹凸加工して農業用光散乱性複合フイルムを作成してもよいが、２枚のフイルムを貼り合わせる際に気泡や皺が発生したり、コストも高くなるので、紫外線吸収剤を含有する透明な樹脂塗料を無数の凹凸が生じるように塗工するのが、品質面並びにコスト面から好ましいと言える。【００４２】  従来、基材フイルムにコートする樹脂塗料として、有機溶剤系の樹脂塗料が使用されている。これに対して水性樹脂塗料は、水の蒸発潜熱が高いためにフイルムメーカーでは殆ど採用されていないのが現状である。しかしながら、塗布量として５〜５０ｇ／ｍ２の範囲であれば溶剤系塗料に比較し乾燥条件は意外に遜色なく、逆に溶剤系塗料のかかえる特有の問題点、例えば環境汚染、ＶＯＣ規制、危険物の観点のみならず、塗工機器装置の水による洗浄困難性等があるので、水性樹脂塗料が最も優れていると言える。【００４３】  上記基材フイルムＡの表面に水性樹脂塗料を無数の凹凸が発生するように塗工する方法として、下記の５つの塗工方法がある。【００４４】（１）スポンジローラ塗工法：表面に多数の窪み孔を有するスポンジローラを用いて塗工することにより、塗工面に自然に凹凸を付与する方法。【００４５】（２）スプレイ塗工法：圧空を用いたスプレイ塗工法で、スプレイノズルを塗工面から離して塗工斑が生じるように少な目に塗工して凹凸を付与する方法。塗工して乾燥する操作を複数回繰返すとより効果的であり、塗工中に外部から風力斑のある風を吹かすのも有効である。【００４６】（３）グラビア塗工法：表面に大きさや形の異なるランダムな無数の窪みを有する複数の版胴を用いてグラビア塗工することによって凹凸を付与する方法。【００４７】（４）スクリーン印刷法：スクリーンに大きさや形の異なる無数の模様を入れてスクリーン印刷することによって凹凸を付与する方法。【００４８】（５）風力乾燥法：塗工後乾燥硬化前に１乃至複数のエアーノズルから風速変動された風を送り、細波状の凹凸を付与する方法。【００４９】  図１は、スポンジローラ塗工法によって得られた本発明の農業用光散乱性複合フイルムの一実施形態を示す平面図であり、図２は、図１のＦ２−Ｆ２矢視断面図である。また、図３は図２のＦ３部の拡大図である。【００５０】  透明な基材フイルムＡである１の片面に���、紫外線吸収剤を含有する透明な樹脂層Ｂである２が積層されている。樹脂層Ｂである２の表面は、スポンジローラ塗工によって生じた無数の凸部Ｍｉ（ｉ＝１，２，３，…）があり、その凹凸は図３に示すようにランダムな変則サインカーブとなっている。前記凹凸の凹部Ｖｉ（ｉ＝１，２，３，…）の厚みＤｉ（ｉ＝１，２，３，…）、凹凸の高低差Ｈｉ（ｉ＝１，２，３，…）、凸部間ピッチＰｉ（ｉ＝１，２，３，…）は夫々ランダムである。これは図１の横方向のみではなくて、任意の方向、例えば縦方向や斜め方向についても同様である。【００５１】  真昼の太陽Ｓ１からの日光は基材フイルムＡである１にほぼ垂直に入射する。入射光Ｉ１は凹部Ｖ２を経て透過光Ｏ１となって直進するが、入射光Ｉ２、Ｉ３は凹部Ｖ２の両側斜面を経て夫々凸部Ｍ２、Ｍ３方向に屈折し、透過光Ｏ２、Ｏ３となって散乱する。また、入射光Ｉ４は凸部Ｍ３を隔てた隣りの斜面を経て凸部Ｍ３方向に屈折して透過し、透過光Ｏ４となって透過光Ｏ３と交差し、次いで直進透過光Ｏ１とも交差する。前記凹凸がランダムな変則サインカーブであると透過光の散乱と交差もランダムとなり、全ての透過光は次々と交差を繰返し、光の湯揉み効果が出て、柔らかいソフトな光線となってハウス内に満遍に散乱して、植物の葉に当るので、直進光のみの場合のような葉の陽焼けを抑制し、直進光が直接当たらない陰葉部やハウス骨組みによる影にも満遍に到達し、植物全体が平均して光合成し植物の育成に好影響を与える。植物の１点に当たる光が、直進光だけでなく散乱光、しかもハウス外表面を介して各所から散乱されてくる光の集合体となる。この光は時間的に時々刻々と変化し、そして葉の表面で揺らぐ。植物はいわば、湯揉みされた光の浴槽で、ゆったりと時を過ごすことになる。【００５２】  また、朝又は夕方の太陽Ｓ２、Ｓ３からの入射光Ｉ５〜Ｉ８は、真昼の太陽Ｓ１からの入射光Ｉ１〜Ｉ４とは異なった入射角θ１、θ２で斜光して入射するので、その透過光Ｏ５〜Ｏ８は、透過光Ｉ１〜Ｉ４よりも大きく屈折して散乱し、真昼の太陽Ｓ１からの直進光や屈折した散乱光、及び、朝又は夕方の太陽Ｓ２、Ｓ３からの直進光では当らない植物の葉の部分にも当るので、植物の育成に好影響を与える。【００５３】  図４は、スプレイ塗工法によって得られた本発明の農業用光散乱性複合フイルムの他の実施形態を示す平面図であり、図５は、図４のＦ５−Ｆ５矢視断面図である。また、図６は図５のＦ６部の拡大図である。【００５４】  樹脂層Ｂである４の表面は、スプレイ塗工法によって生じた無数の凸部ｍｉ（ｉ＝１，２，３，…）があり、その凹凸断面は図３と同様に樹脂層Ｂの任意の垂直断面がランダムな変則サインカーブとなっている。即ち、前記凹凸の凹部ｖｉ（ｉ＝１，２，３，…）の厚みｄｉ（ｉ＝１，２，３，…）、凹凸の高低差ｈｉ（ｉ＝１，２，３，…）、凸部間ピッチｐｉ（ｉ＝１，２，３，…）は夫々ランダムである。図３のスポンジローラ塗工の場合と異なる点は、凹部ｖ５のように厚みが零となる凹部が存在することである。即ち、基材フイルムＡに樹脂層Ｂが塗工されていない部分も存在し、樹脂層Ｂは必ずしも連続層である必要はない。このようにスプレイ塗工の場合は厚み零となる凹���が散在する方が、同じ塗工量では拡散透過率が高くなる傾向がある。【００５５】  樹脂層Ｂである２、４の平均厚さＤａ、ｄａは５〜５０μｍであり、凹部の厚みＤｉ、ｄｉの平均値は、スポンジローラ塗工の場合はＤａの（１／３〜２／３）、スプレイ塗工の場合はｄａの（１／４〜２／３）である。また、凹凸の高低差Ｈｉ、ｈｉの平均値はＤａ又はｄａの（２／３〜４／３）であり、凸部間平均ピッチＰｉ、ｐｉは、スポンジローラ塗工の場合は１〜５ｍｍ、スプレイ塗工の場合は０．０３〜３．０ｍｍ、また、グラビア塗工の場合は０．０５〜３．０ｍｍである。【００５６】  次ぎに、代表的な２つの塗工方法について、図面を用いて説明する。【００５７】  図７は、スポンジローラ塗工装置の一例を示す斜視図である。基材フイルムＡである５は矢印→の方向に走行され、チクソ性の高い水性塗料（チクソ係数３〜６）がスリットノズル６に送られて基材フイルム５上に吐出され、ドクターブレード７にて一定厚みに均整化された後、スポンジローラ８で無数の凹凸が付与される。その後熱風乾燥機９で乾燥されるが、乾燥条件は樹脂層Ｂの平均厚みにより異なる。この場合、スプレー塗工に比較して厚く塗られるために充分に乾燥する必要があり、概して（４０〜１００℃）×（２０秒〜５分）が好適である。乾燥後冷却し図示しない巻取機にてロールに巻き取られる。【００５８】  図８は、スプレイ塗工装置の一例を示す斜視図である。基材フイルムＡである１０は矢印→の方向に走行され、通常１Ｐａｓ以下の低い粘度の水性塗料が樹脂塗料供給管１１を経てスプレイノズルｎｉ（ｉ＝１〜８）に送られる。一方、圧空も圧空配管１２を経てスプレイノズルｎｉ（ｉ＝１〜８）に送られて、水性樹脂を噴霧状にスプレイし、走行中の基材フイルム１０上に無数の凹凸を付与する。その後熱風乾燥機１３で乾燥されるが、この場合の乾燥条件は（４０〜１００℃）×（２０秒〜２分）が好適である。乾燥後冷却し図示しない巻取機にてロールに巻き取られる。図８の例では、エアスプレイ塗工について説明したが、エアレススプレイ塗工も採用可能である。【００５９】  本発明の農業用光散乱性複合フイルムを農業用ハウスに張る場合、樹脂層Ｂを外側にしても良いし、内側にしても良い。樹脂層Ｂを外側にすると、基材フイルムＡを紫外線から保護する効果がある反面、樹脂層Ｂが日光や風雨に曝されて劣化や汚染される欠点がある。これを抑制するために上記の防汚剤を樹脂層Ｂの外側にコートするのが良い。一方、基材フイルムＡを外側にすると、逆に基材フイルムＡが紫外線や風雨によって劣化や汚染されることになるので一長一短がある。基材フイルムＡとして、ポリ塩化ビニルを用いた場合は、可塑剤が表面に出て汚染され易いので、上記のように基材フイルムＡの外側にスチレン−アクリロニトリル−アクリル酸エステル共重合樹脂エマルジョン等をコートし、乾燥して樹脂層Ｂを設けるのが良い。また、既設の農業ハウスの基材フイルムに樹脂層Ｂを塗工する場合は、作業性や環境面から外側に塗工するのが良い。
【実施例】
【００６０】［塗工液の調整］
［塗工液１］：ＧＤ９０（日本エヌエスシー社製  スチレン−アクリル−アクリロニトリル共重合体エマルジョン、濃度：４８％、Ｔｇ：５０℃）１００重量部、チヌビン１１３０（チバスペシャリティーケミカルス（株）製  ベンゾトリアゾール系紫外線吸収剤）１０重量部、ブチルセルソルブ（造膜助剤）６重量部、ＣＳ１２（チッソ（株）製  造膜助剤）３重量部、ノプコ８０３４（サンノプコ（株）製  消泡剤）０．５重量部、ＥＦＫＡ３５８０（濡れ性改良剤）０．５重量部を添加し、２０℃で３時間撹拌し、水を加えて、粘度９．５秒（Ｎ−２カップ／２５℃）の塗工液１を調整した。【００６１】  ［塗工液２］：モビニール８０３０（クラリアントポリマー（株）製コロイダルシリカ複合体粒子アクリルエマルジョン、濃度：４４％、ＭＦＴ：３０℃）１００重量部に、プチルセロソルブ５重量部、ダルパッドＤ（ダウケミカル社製  造膜助剤）３重量部、ＳＥＥＳＯＲＢ１０２（シプロ化成（株）製  紫外線吸収剤）２−ヒドロキシ−４−ン−オクトキシベンゾフェノン）４重量部、チヌビン１１３０を６重量部、アンチモンドープ酸化スズの超微粒子（住友大阪セメント（株）製）の４０％水分散体を４０重量部、ＳＮデフォーマー３９８を１重量部、ペレックスＯＴＰ（花王（株）製  乳化剤）１．５重量部、ＵＨ−４２０（旭電化製  粘性調節剤）１重量部を添加し、３０℃にて３時間撹拌し、水を加えて、粘度１１．０秒（Ｎ−２カップ／２５℃）の塗工液２を調整した。【００６２】  ［塗工液３］：モビニール７０１（クラリアントポリマー（株）製  アクリルエマルジョン、Ｔｇ：−２０℃、濃度：４４％）１００重量部に、エタノール３０重量部、ペレックスＯＴＰ１重量部、水７０重量部を加え均一に混合して、プライマー用の塗工液３を調整した。【００６３】  ［塗工液４］：エコキメラＣＷ−５０（ＹＯＯコーポレーション社製  防汚剤燐酸チタニウム液）１００重量部、ヨドゾールＫＤ１１（日本エヌエスシー（株）製  アクリルシリコンエマルジョン）１重量部、エタノール２０重量部を均一混合し、塗工液４を調整した。【００６４】［実験例１］
［測定試料の準備］
ポリ塩化ビニルフイルム７５μｍ厚（チッソ（株）製  ＪＡノービ  ハイヒット２１）に、図８の装置を用いて、前記塗工液１を乾燥後の塗布量が表１となるように変えてスプレイ塗工して乾燥し、実施例１〜実施例６用の試料と、無塗工の比較例１用の試料を夫々準備した。【００６５】  次に、ポリ塩化ビニルフイルム１００μｍ厚（アキレス製のアキレスノンキリーあすか防霧滴）に、図７のスポンジローラ塗工装置を用いて、前記塗工液１にＳＮシックナー６４０（増粘剤）を加えて増粘し、乾燥後の塗布量が表１となるように塗工して乾燥し、実施例７〜９用の試料と、無塗工の比較例２用の試料を夫々準備した。【００６６】  また、ポリ塩化ビニルフイルム１００μｍ厚（アキレス製のアキレスノンキリーあすか防霧滴）に、グラビアコート機を用いて、乾燥後の塗布量が表１となるように塗工して乾燥し、実施例１０用の試料と比較例３用の試料を準備した。【００６７】  更に、比較例４用として、市販の梨地加工したポリ塩化ビニルフイルム７５μｍ厚（チッソ（株）製）も準備した。【００６８】［全光線透過率、拡散透過率と波長３７０ｎｍの紫外線透過率の測定］
前記準備した実施例１〜１０と比較例１〜４の試料について、スガ試験機（株）製のダブルビーム式ヘーズコンピューターＨＧＭ−２Ｂ型を使用して、全光線透過率と拡散透過率を、また、大塚電子（株）製のＭＣＰＤ−２０００ＳＰＥＣＴＲＵＭにて波長３７０ｎｍの紫外線透過率を測定した。その結果を表１に示す。
【表１】
2006115838.tif 000006
【００６９】  表１から明らかなように、スポンジローラコートよりもスプレーコートの方が同じ塗布量では、拡散透過率が高くて、ヘーズ値も高いことがわかった。また、スプレーコートにおいて、塗布量が多くなると、実施例５（２５．８ｇ／ｍ２）までは拡散透過率とヘーズ値は高くなるが、実施例６（３５．５ｇ／ｍ２）になると逆に下がることがわかった。更にまた、ヘーズ値が５０％を越えると殆ど不透明となり、フイルムの反対側２ｍ離れた人の確認が殆どできず、この値が農業用フイルムとしての上限値であることがわかった。しかしながら、不透明なフイルムでも全光線透過率が８５％以上、拡散透過率が６％以上、波長３７０ｎｍ紫外線透過率が５０％以下であれば、農作物の栽培、育成上問題はない。【００７０】［実験例２］
［試験ハウスの準備］
実施例１１用の試験ハウスの準備：ポリ塩化ビニルフイルム７５μｍ厚（チッソ（株）製  ＪＡノービ  ハイヒット２１）に、図８の装置を用いて、前記塗工液１を乾燥後の塗布量が２０ｇ／ｍ２となるようにスプレイ塗工して乾燥し、凹凸表面を有する樹脂層Ｂを形成させた複合フイルムを得た。この複合フイルムを用いて樹脂層Ｂを外側にして農業用ハウス（幅３ｍ×長さ８０ｍ×高さ２．５ｍ）に張って準備した。【００７１】  実施例１２用の試験ハウスの準備：工場ラインでポリエステルフイルム７５μｍ厚の片側表面にコロナ放電処理を行ない、三日目に処理表面上に塗工液１をグラビアコート機を用いて乾燥後の塗布量が２０ｇ／ｍ２になるように塗工して乾燥し、凹凸表面を有する樹脂層Ｂを形成させた複合フイルムを得た。この複合フイルムを用いて実施例１１と同一の形状と大きさの農業用ハウスに同一要領で張って準備した。【００７２】  実施例１３用の試験ハウスの準備：ポリオレフインフイルム１００μｍ厚（シーアイ化成（株）製  スカイコート）に、前記塗工液３を乾燥後の塗布量が１０ｇ／ｍ２となるように均一塗工して乾燥した後、塗工液１を前記実施例１１と同一条件で塗工して乾燥し、実施例１１と同一の形状と大きさの農業用ハウスに同一要領で張って準備した。【００７３】  実施例１４用の試験ハウスの準備：塗工液４を前記実施例１１と同一の複合フイルムの樹脂層Ｂ上にスプレイ塗工して乾燥し、実施例１１と同一の形状と大きさの農業用ハウスに同一要領で張って準備した。【００７４】  比較例５用の試験ハウスの準備：ポリ塩化ビニルフイルム７５μｍ厚（チッソ（株）製  ＪＡノービ  ハイヒット２１）の樹脂層Ｂを設けない単層のフイルムを用いて、実施例１１と同一の形状と大きさの農業用ハウスに同一要領で張って準備した。【００７５】  比較例６用の試験ハウスの準備：紫外線吸収剤を練り込んだ未塗工ポリ塩化ビニルフイルム７５μｍ厚（三菱化学ＭＫＶ（株）製  ノービカットエースキリナイン）を用いて、実施例１１と同一の形状と大きさの農業用ハウスに張って準備した。【００７６】  比較例７用の試験ハウスの準備：ポリ塩化ビニルフイルム７５μｍ厚（チッソ（株）製  ＪＡノービ  ハイヒット２１）に塗工液１を乾燥後の塗布量が２０ｇ／ｍ２で均一な厚みになるようにスプレイ塗工して乾燥し、樹脂層Ｂを有する複合フイルムを作成し、実施例１１と同一の形状と大きさの農業用ハウスに同一要領で張って準備した。【００７７】  比較例８用の試験ハウスの準備：実施例１１において、ポリオレフインフイルム０．１ｍｍ厚（シーア化成製スカイコート）を使用した以外は実施例１１と同一条件で複合フイルムを作成し、実施例１１と同一の形状と大きさの農業用ハウスに同一要領で張って準備した。【００７８】  実施例１５用の試験ハウスの準備：ポリ塩化ビニルフイルム０．１ｍｍ厚（アキレス（株）製アキレスノンキリーあすか）に図８のスプレイ塗工装置を用いて塗工液２を乾燥後の塗布量が２０ｇ／ｍ２になるように塗工して乾燥し、凹凸表面を有する樹脂層Ｂを形成させた。このフイルムを１１月中旬に生姜栽培中の５００坪の農業用ハウスに樹脂層Ｂを外側にして張って準備した。【００７９】  比較例９用の試験ハウスの準備：実施例���５と同一のポリ塩化ビニルフイルム０．１ｍｍ厚（アキレス（株）製  アキレスノンキリーあすか）に塗工液２を塗工することなく、実施例１５と同様に１１月中旬に生姜栽培中の５００坪の農業用ハウスに同一要領で張って準備した。【００８０】［試験ハウス内での野菜育成テスト］
前記準備した実施例１１〜１４用と比較例５〜８用の試験ハウス内に、５月初旬にトマトの苗を植えて７月下旬まで、その育成状況を観察し、その結果を表２に示す。【００８１】  また、前記準備した実施例１５用と比較例９用の試験ハウス内を重油ストーブで暖房し、ハウス内の温度が常時２０℃以上になるように１２月中旬より８日間維持して、その期間に消費した重油量を測定し、生姜の育成状況も翌年３月に観察し、その結果を表２に示す。
【表２】
2006115838.tif 000007
【００８２】  表２から明らかなように、紫外線吸収剤を含有した塗工液１を凹凸塗工した実施例１１〜１４は、紫外線透過率が少なく、全光線透過率の経日低下が小さく、ハウス内の日中平均温度がハウス外よりも平均３℃低く、ハウス内の影が少なく、トマトの果実表面の色斑が無くて赤い、また、ハウス内の害虫の発生も少ない。更に、実施例１４は防汚剤も塗工しているので、全光線透過率の経日低下が非常に小さい。これに対して、樹脂層Ｂが無い比較例５との差は歴然としてる。また、紫外線吸収剤を練り込んだ比較例６と、塗工液１を均一塗工した比較例７は、紫外線透過率は少ないが、ハウス内の影が多く、トマトの色斑が目立つ。また、ポリオレフィンフイルムに塗工液１を凹凸塗工した比較例８は、ハウス内の影が多く、トマトの色斑が目立つ、更に、２週間後の樹脂層Ｂの剥離が目立ち、樹脂層Ｂの剥離後、紫外線透過率が高く、害虫の発生が多い。【００８３】  一方、紫外線吸収剤と赤外線遮蔽剤を含有した塗工液２を凹凸塗工した実施例１５は、未塗工の比較例９よりも暖房用の重油消費量が少なく、断熱効果があることが判る。【００８４】［実験例３］
面積が５４ｍ２／区の小型ビニルハウス３区準備し、実施例１６のＵＶカット液処理区として実施例２と同一のフイルム（塗工液１をスプレイ凹凸塗工したポリ塩化ビニルフイルム）を張り、比較例１０の無処理フイルム区として比較例１と同一のフイルム（無塗工のポリ塩化ビニルフイルム）を張り、比較例１１の市販ＵＶカットフイルム区として前記比較例６と同一のフイルム（紫外線吸収剤を練り込んだ市販の未塗工ポリ塩化ビニルフイルム）を張って準備した。【００８５】  ５月９日にトマトを前記各区に４４株宛植えて、コナジラミ類、ハモグリバエ類、アザミウマ類、アブラムシ類についてその発生状況を調べた。その結果を表３に示す。
【表３】
2006115838.tif 000008
2006115838.tif 000009
【００８６】  表３を見ると、市販ＵＶカットフイルム区は無処理フイルム区よりも、各害虫とも発生率が少なく、ＵＶカットの効果が認められるが、本発明のＵＶカット液をスプレイ凹凸塗工した処理区は、市販ＵＶカットフイルム区よりも各害虫の発生率が更に少なくなっている。このことはＵＶカットの効果に加えて、本発明のＵＶカット液をランダム凹凸塗工したことにより、拡散透過率と光のキラキラチラチラ現象が高くなった効果であることが認められる。
【図面の簡単な説明】
【００８７】
【図１】スポンジローラ塗工法によって得られた本発明の農業用光散乱性複合フイルムの一実施形態を示す平面モデル図である。
【図２】図１のＦ２−Ｆ２矢視断面図である。
【図３】図２のＦ３部の拡大図である。
【図４】スプレイ塗工法によって得られた本発明の農業用光散乱性複合フイルムの他の実施形態を示す平面モデル図である。
【図５】図４のＦ５−Ｆ５矢視断面図である。
【図６】図５のＦ６部の拡大図である。
【図７】スポンジローラ塗工装置の一例を示す斜視図である。
【図８】スプレイ塗工装置の一例を示す斜視図である。
【符号の説明】
【００８８】  １、３、５、１０  基材フイルム
２、４  樹脂層Ｂ
６  スリットノズル
７  ドクターブレード
８  スポンジローラ
９、１３  熱風乾燥機
１１  樹脂塗料供給管
１２  圧空配管
Ｍｉ（ｉ＝１，２，３，…）、ｍｉ（ｉ＝１，２，３，…）  凸部
Ｖｉ（ｉ＝１，２，３，…）、ｖｉ（ｉ＝１，２，３，…）  凹部
Ｄｉ（ｉ＝１，２，３，…）、ｄｉ（ｉ＝１，２，３，…）  凹部の厚み
Ｈｉ（ｉ＝１，２，３，…）、ｈｉ（ｉ＝１，２，３，…）  凹凸の高低差
Ｐｉ（ｉ＝１，２，３，…）、ｐｉ（ｉ＝１，２，３，…）  凸部間ピッチ
Ｓ１  真昼の太陽
Ｓ２  朝の太陽
Ｓ３  夕方の太陽
Ｉ１〜Ｉ８  入射光
Ｏ１〜Ｏ８  透過光
θ１、θ２  入射角
ｎｉ（ｉ＝１〜８）  スプレイノズル
【図１】
2006115838.tif 000011
【図２】
2006115838.tif 000012
【図３】
2006115838.tif 000013
【図４】
2006115838.tif 000014
【図５】
2006115838.tif 000015
【図６】
2006115838.tif 000016
【図７】
2006115838.tif 000017
【図８】
2006115838.tif 000018